(57)【特許請求の範囲】
【請求項１】
転炉の上方に配置された、粉状精錬剤供給流路、燃料ガス供給流路、該燃料ガスの燃焼用酸化性ガス供給流路、精錬用酸化性ガス供給流路を有する上吹きランスを用い、
前記燃料ガス供給流路から燃料ガスを供給すると同時に前記燃焼用酸化性ガス供給流路から燃焼用酸化性ガスを供給し、前記上吹きランスの先端下方に前記転炉に収容される溶銑の浴面に向けて火炎を形成させながら、
前記粉状精錬剤供給流路から粉状精錬剤を不活性ガスとともに転炉内溶銑浴面に向けて供給し、且つ、前記精錬用酸化性ガス供給流路から精錬用酸化性ガスを転炉内溶銑浴面に向けて供給して転炉内の溶銑を酸化精錬する、転炉における溶銑の精錬方法であって、
前記燃焼用酸化性ガスの供給流量が、前記燃料ガスを完全に燃焼するために必要となる燃焼用酸化性ガスの供給流量、及び、前記火炎と前記精錬用酸化性ガスとの干渉率に対して下記の（１）式を満足する範囲となるように、前記燃焼用酸化性ガスの供給流量を制御することを特徴とする、転炉における溶銑の精錬方法。
0.89≦Ｇ/Ｇst＋0.81×ｒi≦1.54 …(1)
但し、（１）式において、Ｇ：燃焼用酸化性ガスの供給流量（Ｎｍ3/分）、Ｇst：燃料ガスを完全に燃焼するために必要となる燃焼用酸化性ガスの供給流量（Ｎｍ3/分）、ｒi：火炎と精錬用酸化性ガスとの干渉率であり、ｒiは、下記の（２）式〜（６）式で表される。
ｒi＝{(φ1-sinφ1)+(Ｒ2/Ｒ1)2×(φ2-sinφ2)}×ｎ/２π …(2)
Ｒ1＝ｄ1/２+Ｚ×tanθ1 …(3)
Ｒ2＝{(Ｒ+ｄ2)/２+Ｚ×tan(α+θ2)}/２-{(Ｒ-ｄ2)/2+Ｚ×tan(α-θ2)}/２ …(4)
φ1＝２cos-1[{Ｒ12+(Ｒ/２+Ｚ×tanα)2-Ｒ22}/{２×Ｒ1×(Ｒ/２+Ｚ×tanα)}] …(5)
φ2＝２cos-1[{Ｒ22+(Ｒ/２+Ｚ×tanα)2-Ｒ12}/{２×Ｒ2×(Ｒ/２+Ｚ×tanα)}] …(6)
ここで、Ｒ1：火炎の静止溶銑浴面への衝突面の半径（ｍｍ）、Ｒ2：それぞれの精錬用酸化性ガスの静止溶銑浴面への衝突面の半径（ｍｍ）、φ1：静止溶銑浴面にて火炎と精錬用酸化性ガスとが重なった部分の円の弦に対応する火炎の静止溶銑衝突面での中心角（rad.）、φ2：静止溶銑浴面にて火炎と精錬用酸化性ガスとが重なった部分の円の弦に対応する精錬用酸化性ガスの静止溶銑衝突面での中心角（rad.）、ｄ1：バーナーノズル（燃料ガス噴射孔と燃焼用酸化性ガス噴射孔とのうちで外周側の噴射孔）の噴出開口部での直径（ｍｍ）、ｄ2：精錬用酸化性ガス噴射孔の噴出開口部での直径（ｍｍ）、Ｒ：精錬用酸化性ガス噴射孔のピッチサークルの直径（ｍｍ）、α：精錬用酸化性ガス噴射孔の傾角（deg.）、ｎ：精錬用酸化性ガス噴射孔の孔数、θ1：火炎の広がり角度（deg.）、θ2：精錬用酸化性ガスの広がり角度（deg.）、Ｚ：ランス高さ（ｍｍ）である。
【請求項２】
前記干渉率ｒiが下記の（７）式の範囲内であることを特徴とする、請求項１に記載の転炉における溶銑の精錬方法。
０≦ｒi≦１．０ …(7)
【請求項３】
前記上吹きランスは、横断面構造において中心側から、粉状精錬剤供給流路、燃料ガス供給流路、該燃料ガスの燃焼用酸化性ガス供給流路、精錬用酸化性ガス供給流路、冷却水の給水及び排水の２つの冷却水流路を構成する６重管構造であることを特徴とする、請求項１または請求項２に記載の転炉における溶銑の精錬方法。
【発明の詳細な説明】
【技術分野】
【０００１】
本発明は、バーナー機能を有する上吹きランスを用い、上吹きランスの先端下方に形成されるバーナー火炎で粉状精錬剤を加熱しながら、この粉状精錬剤を上吹きランスを介して不活性ガスとともに転炉内の溶鉄に吹き付け、バーナー火炎で加熱した粉状精錬剤の熱を溶銑に着熱させて脱燐処理や脱炭精錬などの酸化精錬を溶銑に施す方法に関する。
【背景技術】
【０００２】
環境保護の観点から、鉄鋼製造工程におけるＣＯ2排出量の抑制が急務となっており、製鋼工程においては、鉄源として鉄スクラップなどの冷鉄源の使用量を増加させて溶銑配合率を低下させるなどの対応策が、検討され実施されている。これは、鉄鋼製品の製造にあたり、高炉での溶銑の製造では、鉄鉱石を還元し且つ溶融するための多大なエネルギーを要すると同時に多量のＣＯ2を排出するのに対し、鉄スクラップなどの冷鉄源は溶解熱のみを必要としており、製鋼工程で冷鉄源を利用した場合には、エネルギー使用量及びＣＯ2発生量を少なくすることができるからである。
【０００３】
但し、高炉−転炉の組み合わせからなる鉄鋼製造工程では、鉄スクラップなどの冷鉄源の溶解用熱源は、溶銑の有する顕熱、溶銑中の炭素及び珪素の燃焼熱が主体であり、本来、多量の冷鉄源を溶解することはできない。しかも、溶銑に対して予備処理として脱燐処理（「予備脱燐処理」ともいう）が実施されるようになり、処理工程の追加に伴う溶銑温度の低下のみならず、溶銑中の炭素及び珪素が脱燐処理で酸化されてその濃度が減少し、冷鉄源の溶解に対して不利になっている。尚、溶銑の脱燐処理とは、転炉における溶銑の脱炭精錬の前に溶銑段階で予め脱燐処理を実施し、溶銑中の燐を或る程度除去する工程である。
【０００４】
そこで、溶銑の脱燐処理や転炉脱炭精錬において、より多くの冷鉄源を溶解するべく、溶銑及び溶鋼の熱的余裕を高めるための多数の方法が提案されている。例えば、特許文献１には、脱燐処理中の生成スラグ中に炭素源を添加するとともに、スラグ中に酸素源を吹き込んで前記炭素源を燃焼させ、この燃焼熱を溶銑に着熱させる方法が提案されている。
【０００５】
特許文献２には、精錬容器内の溶銑に上吹きランスから酸素ガスとともに鉄スクラップ粉、合金鉄粉、生石灰粉などの伝熱媒体を吹き込み、この伝熱媒体を、二次燃焼率を１０〜５０％に調整した二次燃焼の火炎で加熱し、加熱した伝熱媒体で溶銑を加熱する方法が提案されている。
【０００６】
また、特許文献３には、酸素噴出用主孔と、該主孔から噴出する酸素ガスの供給流路とは独立し、且つ、燃料ガス、酸素ガス及び精錬用フラックスを同時に噴出できるフラックス供給用副孔とを有する上吹きランスを用い、酸素ガス噴流と独立して副孔先端で火炎を形成させながら、該火炎中に精錬用フラックスを通過させて該精錬用フラックスの滓化を促進させる方法が提案されている。
【先行技術文献】
【特許文献】
【０００７】
【特許文献１】特開平９−２０９１３号公報
【特許文献２】特開２００１−３２３３１２号公報
【特許文献３】特開平１１−８０８２５号公報
【発明の概要】
【発明が解決しようとする課題】
【０００８】
しかしながら、上記従来技術には以下の問題点がある。
【０００９】
即ち、特許文献１では、生成スラグ中に炭素源を添加することで、溶銑温度は上昇するが、炭素源に含有される硫黄の混入を招き、溶銑中の硫黄濃度が高くなる。また、炭素源の燃焼時間を確保するために精錬時間が長くなり、製造コストが上昇するという問題がある。また更に、炭素源を燃焼させることから、ＣＯ2ガスの発生量が自ずと増加するという問題もある。
【００１０】
特許文献２では、二次燃焼率を伝熱媒体の供給速度に応じて制御する必要があり、これを実現する手段として、排ガスの分析結果に基づいて二次燃焼率を求めつつ上吹きランスのランス高さ（ランス先端と静止状態の炉内溶銑浴面との距離）を調整する方法が示されている。一般に、ランス高さを大きくすると、上吹きランスからの酸素噴流に同伴される雰囲気ガス（主にＣＯガス）の量が増加し、二次燃焼率は高くなり、逆に、ランス高さを小さくすると、二次燃焼率は低くなる。つまり、特許文献２のように、二次燃焼率を高くすると、脱炭速度が低下して脱炭精錬時間が長くなるという問題が起こる。
【００１１】
特許文献３では、燃料ガス及び酸素ガスによって上吹きランスの下方に火炎を形成する際に燃料ガス及び燃焼用酸素ガスの流量を一定としており、上吹きランスを用いて転炉で酸化精錬処理を行う際には、酸化精錬の途中で上吹きランスのランス高さを変動させる場合があり、このような場合には、燃料ガス及び燃焼用酸素ガスの流量を一定としていることから、火炎長さとランス高さが大きく異なってしまい、粉状精錬剤に効果的に着熱しない虞がある。また、上吹きランスの下方に溶銑浴面まで届く火炎を形成するためには、精錬用酸素ガスの流量及び上吹きランスの形状に応じて燃焼用酸素ガスの流量を制御する必要があるが、この点について特許文献３は何ら考慮していない。また更に、特許文献３では、１つの流路を、酸素ガスと金属や炭素分を含有する精錬剤（酸化鉄、鉄鉱石、製鉄所発生ダストなど）とが同時に通過しており、酸素ガスと精錬剤の一部とが反応して、流路内で発熱・燃焼する虞があり、設備の安全管理上に問題がある。
【００１２】
本発明は上記事情に鑑みてなされたもので、その目的とするところは、バーナー機能を有する上吹きランスを用い、この上吹きランスを介して粉状精錬剤をバーナー火炎で加熱しながら転炉内の溶鉄に吹き付け、脱燐処理や脱炭精錬などの酸化精錬を溶銑に施すにあたり、上吹きランスの形状やランス高さに影響されることなく、且つ、上吹きランスの流路内での発熱・燃焼を危惧することなく、燃焼ガスを効率的に燃焼させて炉内の溶銑浴面に届くバーナー火炎を安定して形成させることができ、それにより、鉄スクラップなどの冷鉄源の配合比率を安定して高めることのできる、転炉における溶銑の精錬方法を提供することである。
【課題を解決するための手段】
【００１３】
上記課題を解決するための本発明の要旨は以下のとおりである。
［１］転炉の上方に配置された、粉状精錬剤供給流路、燃料ガス供給流路、該燃料ガスの燃焼用酸化性ガス供給流路、精錬用酸化性ガス供給流路を有する上吹きランスを用い、前記燃料ガス供給流路から燃料ガスを供給すると同時に前記燃焼用酸化性ガス供給流路から燃焼用酸化性ガスを供給し、前記上吹きランスの先端下方に前記転炉に収容される溶銑の浴面に向けて火炎を形成させながら、前記粉状精錬剤供給流路から粉状精錬剤を不活性ガスとともに転炉内溶銑浴面に向けて供給し、且つ、前記精錬用酸化性ガス供給流路から精錬用酸化性ガスを転炉内溶銑浴面に向けて供給して転炉内の溶銑を酸化精錬する、転炉における溶銑の精錬方法であって、前記燃焼用酸化性ガスの供給流量が、前記燃料ガスを完全に燃焼するために必要となる燃焼用酸化性ガスの供給流量、及び、前記火炎と前記精錬用酸化性ガスとの干渉率に対して下記の（１）式を満足する範囲となるように、前記燃焼用酸化性ガスの供給流量を制御することを特徴とする、転炉における溶銑の精錬方法。
0.89≦Ｇ/Ｇst＋0.81×ｒi≦1.54 …(1)
但し、（１）式において、Ｇ：燃焼用酸化性ガスの供給流量（Ｎｍ3/分）、Ｇst：燃料ガスを完全に燃焼するために必要となる燃焼用酸化性ガスの供給流量（Ｎｍ3/分）、ｒi：火炎と精錬用酸化性ガスとの干渉率であり、ｒiは、下記の（２）式〜（６）式で表される。
ｒi＝{(φ1-sinφ1)+(Ｒ2/Ｒ1)2×(φ2-sinφ2)}×ｎ/２π …(2)
Ｒ1＝ｄ1/２+Ｚ×tanθ1 …(3)
Ｒ2＝{(Ｒ+ｄ2)/２+Ｚ×tan(α+θ2)}/２-{(Ｒ-ｄ2)/2+Ｚ×tan(α-θ2)}/２ …(4)
φ1＝２cos-1[{Ｒ12+(Ｒ/２+Ｚ×tanα)2-Ｒ22}/{２×Ｒ1×(Ｒ/２+Ｚ×tanα)}] …(5)
φ2＝２cos-1[{Ｒ22+(Ｒ/２+Ｚ×tanα)2-Ｒ12}/{２×Ｒ2×(Ｒ/２+Ｚ×tanα)}] …(6)
ここで、Ｒ1：火炎の静止溶銑浴面への衝突面の半径（ｍｍ）、Ｒ2：それぞれの精錬用酸化性ガスの静止溶銑浴面への衝突面の半径（ｍｍ）、φ1：静止溶銑浴面にて火炎と精錬用酸化性ガスとが重なった部分の円の弦に対応する火炎の静止溶銑衝突面での中心角（rad.）、φ2：静止溶銑浴面にて火炎と精錬用酸化性ガスとが重なった部分の円の弦に対応する精錬用酸化性ガスの静止溶銑衝突面での中心角（rad.）、ｄ1：バーナーノズル（燃料ガス噴射孔と燃焼用酸化性ガス噴射孔とのうちで外周側の噴射孔）の噴出開口部での直径（ｍｍ）、ｄ2：精錬用酸化性ガス噴射孔の噴出開口部での直径（ｍｍ）、Ｒ：精錬用酸化性ガス噴射孔のピッチサークルの直径（ｍｍ）、α：精錬用酸化性ガス噴射孔の傾角（deg.）、ｎ：精錬用酸化性ガス噴射孔の孔数、θ1：火炎の広がり角度（deg.）、θ2：精錬用酸化性ガスの広がり角度（deg.）、Ｚ：ランス高さ（ｍｍ）である。
［２］前記干渉率ｒiが下記の（７）式の範囲内であることを特徴とする、上記［１］に記載の転炉における溶銑の精錬方法。
０≦ｒi≦１．０ …(7)
［３］前記上吹きランスは、横断面構造において中心側から、粉状精錬剤供給流路、燃料ガス供給流路、該燃料ガスの燃焼用酸化性ガス供給流路、精錬用酸化性ガス供給流路、冷却水の給水及び排水の２つの冷却水流路を構成する６重管構造であることを特徴とする、上記［１］または上記［２］に記載の転炉における溶銑の精錬方法。
【発明の効果】
【００１４】
本発明によれば、上吹きランス先端下方にバーナー火炎を形成するための燃焼用酸化性ガスの流量を、上記（１）式を満足する範囲となるように制御するので、上吹きランスの形状及びランス高さに拘らず、燃焼ガスを効率的に燃焼させて溶銑浴面に届く長さの火炎を安定して形成することが実現され、これにより、粉状精錬剤への伝熱が最適化されて溶銑の熱的余裕が向上し、転炉における溶銑の酸化精錬で鉄スクラップなどの冷鉄源の配合比率を大幅に増加することが可能となる。また、溶銑への着熱効率が安定して高く維持されるので、加炭用炭材の使用量を削減することができ、ＣＯ2排出量の低減という効果も発現する。
【図面の簡単な説明】
【００１５】
【図１】本発明を実施する際に用いる転炉設備の１例を示す概略断面図である。
【図２】図１に示す上吹きランスの概略拡大縦断面図である。
【図３】本発明の操業条件を決める各因子を説明する概略図である。
【図４】火炎の静止溶銑浴面への衝突面の半径（Ｒ1）と精錬用酸化性ガスの静止溶銑浴面への衝突面の半径（Ｒ2）との位置関係、及び、火炎の静止溶銑衝突面での中心角（φ1）、精錬用酸化性ガスの静止溶銑衝突面での中心角（φ2）を示す概略図である。
【図５】「Ｇ/Ｇst＋0.81×ｒi」の値と鉄スクラップの配合比率との関係を示す図である。
【発明を実施するための形態】
【００１６】
以下、本発明を具体的に説明する。
【００１７】
本発明は、転炉に収容された溶銑に対して上吹きランスから精錬用酸化性ガスを供給して行う酸化精錬を対象としており、この酸化精錬としては、現在、脱炭精錬の前に予備処理として行う溶銑の脱燐処理、並びに、溶銑の脱炭精錬が行われており、本発明はこれらの何れにも適用することができる。この場合に、溶銑の脱炭精錬では、予め脱燐処理が施された溶銑を使用しても、脱燐処理が施されていない溶銑を使用してもどちらでも構わない。本発明を溶銑の脱燐処理に適用し、この脱燐処理によって精錬された溶銑を転炉で脱炭精錬する際にも本発明を適用することができる。精錬用酸化性ガスとしては、酸素ガス（工業用純酸素）、酸素富化空気、酸素ガスと希ガスとの混合ガスが用いられるが、一般的には、酸素ガスが使用される。
【００１８】
本発明において使用する溶銑は、高炉で製造された溶銑であり、この溶銑を、溶銑鍋、トピードカーなどの溶銑搬送容器で受銑して、脱燐処理及び脱炭精錬を実施する転炉に搬送する。脱燐処理を行う場合には、少ない石灰系媒溶剤の使用量で効率的に脱燐処理するために、脱燐処理前に溶銑中の珪素を予め除去（「溶銑の脱珪処理」という）し、溶銑の珪素含有量を０．２０質量％以下、望ましくは０．１０質量％以下まで低減させることが好ましい。脱珪処理を実施した場合には、脱珪処理時に生成したスラグを脱燐処理の前までに排滓する。
【００１９】
以下、転炉における溶銑の脱燐処理を例として本発明を説明する。溶銑の脱燐処理は、溶銑鍋またはトピードカーなどの溶銑搬送容器内でも行うことができるが、転炉は、これらの溶銑搬送容器に比べてフリーボードが大きく、溶銑を強攪拌することが可能であり、これにより、冷鉄源の溶解能力が高いのみならず、少ない石灰系媒溶剤の使用量で迅速に脱燐処理を行うことができることから、本発明においては、転炉を使用して脱燐処理を実施する。
【００２０】
図１は、本発明を実施する際に用いる転炉設備の１例を示す概略断面図、図２は、図１に示す上吹きランス３の概略拡大縦断面図である。ここでは１例として６重管のランスを示す。
【００２１】
図１に示すように、本発明において脱燐処理に用いる転炉設備１は、その外殻を鉄皮４で構成され、鉄皮４の内側に耐火物５が施工された炉本体２と、この炉本体２の内部に挿入され、上下方向に移動可能な上吹きランス３とを備えている。炉本体２の上部には、脱燐処理終了後の溶銑２６を出湯するための出湯口６が設けられ、また、炉本体２の炉底部には、攪拌用ガス２８を吹き込むための複数の底吹き羽口７が設けられている。この底吹き羽口７はガス導入管８と接続されている。
【００２２】
上吹きランス３には、窒素ガス、Ａｒガスなどの不活性ガスからなる搬送用ガスとともに、酸化鉄、石灰系媒溶剤、可燃性物質のうちの１種以上からなる粉状精錬剤２９を供給するための粉状精錬剤供給管９と、プロパンガス、液化天然ガス、コークス炉ガスなどのガス燃料を供給するための燃料ガス供給管１０と、供給した燃料ガスを燃焼するための酸素ガス、空気などの燃焼用酸化性ガスを供給するための燃焼用酸化性ガス供給管１１と、酸素ガスなどの精錬用酸化性ガスを供給するための精錬用酸化性ガス供給管１２と、上吹きランス３を冷却するための冷却水を供給・排出するための冷却水給水管及び排水管（図示せず）とが、接続されている。図１では、燃焼用酸化性ガス及び精錬用酸化性ガスを酸素ガスとした例を示している。
【００２３】
尚、燃料ガス供給管１０に供給する燃料ガスに代えて、重油、灯油などの炭化水素系の液体燃料を使用することも可能であるが、流路出口のノズルなどで目詰まりを起こす恐れがあるので、本発明では燃料ガス（気体燃料）を使用する。気体燃料を使用すれば、ノズルなどの目詰まりを防止できるだけでなく、供給速度の調整が容易である、或いは着火しやすいので失火を防止できるなどの利点がある。
【００２４】
粉状精錬剤供給管９の他端は、粉状精錬剤２９を収容したディスペンサー１３に接続され、また、ディスペンサー１３は粉状精錬剤搬送用ガス供給管９Ａに接続されており、粉状精錬剤搬送用ガス供給管９Ａを通ってディスペンサー１３に供給された不活性ガスが、ディスペンサー１３に収容された粉状精錬剤２９の搬送用ガスとして機能し、ディスペンサー１３に収容された粉状精錬剤２９は粉状精錬剤供給管９を通って上吹きランス３に供給され、上吹きランス３の先端から溶銑２６に向けて吹き付けることができるようになっている。
【００２５】
上吹きランス３の１例として図２に示した６重管構造の上吹きランスは、円筒状のランス本体１４と、このランス本体１４の下端に溶接などにより接続された銅鋳物製のランスチップ１５とで構成されており、ランス本体１４は、最内管２０、仕切り管２１、内管２２、中管２３、外管２４、最外管２５の同心円形状の６種の鋼管、即ち６重管で構成されている。粉状精錬剤供給管９は最内管２０に連通し、燃料ガス供給管１０は仕切り管２１に連通し、燃焼用酸化性ガス供給管１１は内管２２に連通し、精錬用酸化性ガス供給管１２は中管２３に連通し、冷却水給水管及び排水管はそれぞれ外管２４または最外管２５の何れか一方に連通しており、従って、粉状精錬剤２９が搬送用ガスとともに最内管２０の内部を通り、プロパンガスなどの燃料ガスが最内管２０と仕切り管２１との間隙を通り、燃料燃焼用酸化性ガスが仕切り管２１と内管２２との間隙を通り、精錬用酸化性ガスが内管２２と中管２３との間隙を通り、中管２３と外管２４との間隙及び外管２４と最外管２５との間隙は、冷却水の給水流路または排水流路となっている。中管２３と外管２４との間隙及び外管２４と最外管２５との間隙のうちの一方が給水流路で、他方が排水流路であり、どちらを給水流路としても構わない。冷却水は、ランスチップ１５の位置で反転するように構成されている。
【００２６】
最内管２０の内部は、ランスチップ１５のほぼ軸心位置に配置された粉状精錬剤噴射孔１６と連通し、最内管２０と仕切り管２１との間隙は、粉状精錬剤噴射孔１６の周囲に円環状のノズルまたは同心円上の複数個のノズル孔として開口する燃料ガス噴射孔１７と連通し、仕切り管２１と内管２２との間隙は、燃料ガス噴射孔１７の周囲に円環状のノズルまたは同心円上の複数個のノズル孔として開口する燃焼用酸化性ガス噴射孔１８と連通し、そして、内管２２と中管２３との間隙は、燃焼用酸化性ガス噴射孔１８の周辺に複数個設置された精錬用酸化性ガス噴射孔１９と連通している。粉状精錬剤噴射孔１６は、粉状精錬剤２９を搬送用ガスとともに吹き付けるためのノズル、燃料ガス噴射孔１７は、燃料ガスを噴射するためのノズル、燃焼用酸化性ガス噴射孔１８は、燃料ガスを燃焼する酸化性ガスを噴射するためのノズル、精錬用酸化性ガス噴射孔１９は、精錬用酸化性ガスを吹き付けるためのノズルである。
【００２７】
つまり、最内管２０の内部が粉状精錬剤供給流路となり、最内管２０と仕切り管２１との間隙が燃料ガス供給流路となり、仕切り管２１と内管２２との間隙が燃焼用酸化性ガス供給流路となり、内管２２と中管２３との間隙が精錬用酸化性ガス供給流路となっている。尚、図２において、粉状精錬剤噴射孔１６はストレート形状のノズルで、精錬用酸化性ガス噴射孔１９は、その断面が縮小する部分と拡大する部分の２つの円錐体で構成されるラバールノズルの形状を採っているが、粉状精錬剤噴射孔１６も、ラバールノズル形状としても構わない。燃料ガス噴射孔１７及び燃焼用酸化性ガス噴射孔１８は円環のスリット状に開口するストレート型のノズル、または断面が円形のストレート形状のノズルである。ラバールノズルにおいて、縮小する部分と拡大する部分の２つの円錐体の境界である最も断面が狭い位置をスロートと呼んでいる。
【００２８】
この構成の転炉設備１を用い、溶銑２６の熱的余裕を増加させて冷鉄源の配合比率を高めることを目的とする本発明に係る脱燐処理を、以下に示すようにして溶銑２６に対して実施する。
【００２９】
先ず、炉本体２の内部へ冷鉄源を装入する。使用する冷鉄源としては、製鉄所で発生する鋳片及び鋼板のクロップ屑や市中屑などの鉄スクラップ、磁力選別によってスラグから回収した地金、更には、冷銑、還元鉄などを使用することができる。冷鉄源の配合比率は、装入する全鉄源に対して４．０質量％以上、望ましくは５．０質量％以上とすることが好ましい（冷鉄源の配合比率(質量％)＝冷鉄源配合量×１００／(溶銑配合量＋冷鉄源配合量)）。冷鉄源の配合比率が４．０質量％未満では、生産性向上の効果が少ないのみならず、ＣＯ2発生量の削減効果が少ないからである。冷鉄源の配合比率の上限は特に決める必要はなく、脱燐処理後の溶銑温度が目標範囲を維持できる上限まで添加することができる。冷鉄源の装入完了に前後して、底吹き羽口７から攪拌用ガス２８の吹き込みを開始する。
【００３０】
冷鉄源の炉本体２への装入後、溶銑２６を炉本体２へ装入する。用いる溶銑２６としてはどのような組成であっても処理することができ、脱燐処理の前に脱硫処理や脱珪処理が施されていてもよい。因みに、脱燐処理前の溶銑２６の主な化学成分は、炭素：３．８〜５．０質量％、珪素：０．３質量％以下、燐：０．０８〜０．２質量％、硫黄：０．０５質量％以下程度である。但し、脱燐処理時に炉本体内で生成されるスラグ２７の量が多くなると脱燐効率が低下するので、前述したように、炉内でのスラグ発生量を少なくして脱燐効率を高めるために、予め溶銑２６に脱珪処理を行い、溶銑中の珪素濃度を０．２０質量％以下、望ましくは０．１０質量％以下まで低減しておくことが好ましい。また、溶銑温度は１２００〜１４００℃の範囲であれば問題なく脱燐処理することができる。
【００３１】
次いで、上吹きランス３の精錬用酸化性ガス噴射孔１９から、酸素ガスなどの精錬用酸化性ガスを溶銑２６の浴面に向けて吹き付けるとともに、ディスペンサー１３に搬送用ガスとして不活性ガスを供給し、酸化鉄、石灰系媒溶剤、可燃性物質のうちの１種以上または２種以上からなる粉状精錬剤２９を、上吹きランス３の粉状精錬剤噴射孔１６から搬送用ガスとともに溶銑２６の浴面に向けて吹き付ける。この粉状精錬剤２９の吹き付けに前後して、上吹きランス３の燃料ガス噴射孔１７から燃料ガスを噴射させるとともに燃焼用酸化性ガス噴射孔１８から酸素ガスなどの燃焼用酸化性ガスを噴射させ、上吹きランス３の下方に火炎を発生させる。
【００３２】
上吹きランス３の先端に火炎を発生させるにあたり、燃焼用酸化性ガス噴射孔１８から供給する燃焼用酸化性ガスの供給流量（Ｇ）が、燃料ガス噴射孔１７から供給される燃料ガスを完全に燃焼するために必要となる燃焼用酸化性ガスの供給流量（Ｇst）、及び、発生する火炎と精錬用酸化性ガス噴射孔１９から供給する精錬用酸化性ガスとの干渉率（ｒi）に対して下記の（１）式を満足する範囲となるように、燃焼用酸化性ガスの供給流量（Ｇ）を、上吹きランス３に供給する燃料ガスの供給流量及び上記干渉率（ｒi）に応じて調整し、火炎を発生させる。
【００３３】
0.89≦Ｇ/Ｇst＋0.81×ｒi≦1.54 …(1)
但し、（１）式において、Ｇは、燃焼用酸化性ガスの供給流量（Ｎｍ3/分）、Ｇstは、燃料ガスを完全に燃焼するために必要となる燃焼用酸化性ガスの供給流量（Ｎｍ3/分）、ｒiは、火炎と精錬用酸化性ガスとの干渉率である。干渉率（ｒi）は、上吹きランス３の形状及びランス高さ（ランス先端と静止状態の炉内溶銑浴面との距離）から幾何学的に定まる値であり、下記の（２）式〜（６）式で表される。
【００３４】
ｒi＝{(φ1-sinφ1)+(Ｒ2/Ｒ1)2×(φ2-sinφ2)}×ｎ/２π …(2)
Ｒ1＝ｄ1/２+Ｚ×tanθ1 …(3)
Ｒ2＝{(Ｒ+ｄ2)/２+Ｚ×tan(α+θ2)}/２-{(Ｒ-ｄ2)/2+Ｚ×tan(α-θ2)}/２ …(4)
φ1＝２cos-1[{Ｒ12+(Ｒ/２+Ｚ×tanα)2-Ｒ22}/{２×Ｒ1×(Ｒ/２+Ｚ×tanα)}] …(5)
φ2＝２cos-1[{Ｒ22+(Ｒ/２+Ｚ×tanα)2-Ｒ12}/{２×Ｒ2×(Ｒ/２+Ｚ×tanα)}] …(6)
ここで、Ｒ1は、火炎の静止溶銑浴面への衝突面の半径（ｍｍ）、Ｒ2は、それぞれの精錬用酸化性ガスの静止溶銑浴面への衝突面の半径（ｍｍ）、φ1は、静止溶銑浴面にて火炎と精錬用酸化性ガスとが重なった部分の円の弦に対応する火炎の静止溶銑衝突面での中心角（rad.）、φ2は、静止溶銑浴面にて火炎と精錬用酸化性ガスとが重なった部分の円の弦に対応する精錬用酸化性ガスの静止溶銑衝突面での中心角（rad.）、ｄ1は、バーナーノズル（燃料ガス噴射孔と燃焼用酸化性ガス噴射孔とのうちで外周側の噴射孔）の噴出開口部での直径（ｍｍ）、ｄ2は、精錬用酸化性ガス噴射孔の噴出開口部での直径（ｍｍ）、Ｒは、精錬用酸化性ガス噴射孔のピッチサークルの直径（ｍｍ）、αは、精錬用酸化性ガス噴射孔の傾角（deg.）、ｎは、精錬用酸化性ガス噴射孔の孔数、θ1は、火炎の広がり角度（deg.）、θ2は、精錬用酸化性ガスの広がり角度（deg.）、Ｚは、ランス高さ（ｍｍ）である。精錬用酸化性ガス噴射孔１９の傾角（α）とは、上吹きランス３の軸心線に対する精錬用酸化性ガス噴射孔１９の傾斜角度である。
【００３５】
上記（２）式〜（６）式は、以下の方法で求めることができる。
【００３６】
図３に、精錬用酸化性ガス噴射孔の傾角（α）、バーナーノズルの噴出開口部での直径（ｄ1）、精錬用酸化性ガス噴射孔の噴出開口部での直径（ｄ2）、精錬用酸化性ガス噴射孔のピッチサークルの直径（Ｒ）、ランス高さ（Ｚ）、火炎の広がり角度（θ1）、精錬用酸化性ガスの広がり角度（θ2）を示す。これらの数値から、火炎の静止溶銑浴面への衝突面の半径（Ｒ1）が上記（３）式として、また、１つの精錬用酸化性ガス噴射孔から噴射される精錬用酸化性ガスの静止溶銑浴面への衝突面の半径（Ｒ2）が上記（４）式として、幾何学的に導出される。尚、ここでは、バーナーノズルの噴出開口部での直径（ｄ1）として、燃焼用酸化性ガス噴射孔１８の外径を用いているが、燃料ガス噴射孔１７が燃焼用酸化性ガス噴射孔１８の外側に配置される場合には、燃料ガス噴射孔１７の外径をバーナーノズルの噴出開口部での直径（ｄ1）として計算する。尚、図３は、本発明の操業条件を決める各因子を説明する概略図である。
【００３７】
また、図４に、火炎の静止溶銑浴面への衝突面の半径（Ｒ1）と、１つの精錬用酸化性ガス噴射孔１９から噴射される精錬用酸化性ガスの静止溶銑浴面への衝突面の半径（Ｒ2）との位置関係、並びに、火炎と精錬用酸化性ガスとが重なった部分の円（火炎の衝突面の円）の弦に対応する火炎の静止溶銑衝突面での中心角（φ1）と、火炎と精錬用酸化性ガスとが重なった部分の円（精錬用酸化性ガスの衝突面の円）の弦に対応する精錬用酸化性ガスの静止溶銑衝突面での中心角（φ2）との関係を示す。図４からも明らかなように、「Ｒ1×sin(φ1/２)=Ｒ2×sin(φ2/２)」が成り立ち、また、図４に示す符号Ｓは、火炎と１つの精錬用酸化性ガスとが重なった面積を示している。
【００３８】
図３及び図４から、火炎の静止溶銑衝突面での中心角（φ1）及び精錬用酸化性ガスの静止溶銑衝突面での中心角（φ2）が、上記（５）式及び上記（６）式として幾何学的に導出される。
【００３９】
干渉率（ｒi）は、火炎の面積に対する火炎と精錬用酸化性ガスとの重なり面積（Ｓ×ｎ）の比率である。ここで面積Ｓは、下記の（８）式で算出される
Ｓ＝(φ1/２×Ｒ12+φ2/２×Ｒ22)-{Ｒ1cos(φ1/２)+Ｒ2cos(φ2/２)}×Ｒ1sin(φ1/２)
＝(φ1/２×Ｒ12+φ2/２×Ｒ22)-Ｒ12sin(φ1/２)cos(φ1/２)-Ｒ22sin(φ2/２)cos(φ2/２)
＝１/２×{Ｒ12(φ1-sinφ1)+Ｒ22(φ2-sinφ2)} …(8)
従って、干渉率（ｒi）は下記の（２）式で算出される。
ｒi＝重なり面積(ｎ×Ｓ)/火炎の面積
＝Ｓ×ｎ/πＲ12
＝{(φ1-sinφ1)+(Ｒ2/Ｒ1)2×(φ2-sinφ2)}×ｎ/２π …(2)
このようにして、（２）式〜（６）式が導出される。
【００４０】
上記の（１）式に示す条件で燃料ガス及び燃焼用酸化性ガスを供給することで、上吹きランス３の形状及びランス高さに拘らず、静止時の溶銑２６の浴面近傍までバーナー火炎が形成され、効率的に粉状精錬剤２９を加熱することが可能となる。また、燃料ガス噴射孔１７から供給される燃料と、燃焼用酸化性ガス噴射孔１８から供給される酸化性ガスとは、上吹きランス半径方向の全方位で近接しているので、各々干渉し合い、雰囲気温度が高いこともあって、点火装置がなくても燃焼限界範囲内にガス濃度が達した時点で燃焼し、上吹きランス３の下方に火炎が形成される。
【００４１】
（１）式に示す「Ｇ/Ｇst＋0.81×ｒi」の値が０．８９を下回ると、未燃の燃料ガスが残存してしまい、粉状精錬剤２９への着熱効率が悪くなり、一方、「Ｇ/Ｇst＋0.81×ｒi」の値が１．５４を上回ると、溶銑２６の浴面に到達する前に燃料ガスが燃え尽き、加熱された粉状精錬剤２９の温度が低下する。つまり、（１）式を外れた範囲では、溶銑２６への着熱効率が悪くなる。
【００４２】
ここで、火炎の形成に干渉率（ｒi）が影響する理由は、精錬用酸化性ガスが火炎と干渉する場合は、精錬用酸化性ガスが燃料ガスの燃焼用として機能することによる。干渉率（ｒi）は、ランス形状が同一であってもランス高さが大きくなると増加し、また、ランス形状においては、精錬用酸化性ガス噴射孔１９の傾角(α)が小さくなったり、孔数（ｎ）が増加したり、火炎の広がり角度（θ1）及び精錬用酸化性ガスの広がり角度（θ2）が大きくなったりすると、干渉率（ｒi）が増加する。
【００４３】
干渉率（ｒi）の値が１．０以上となるランス形状及びランス高さでは、火炎温度のピークが上吹きランス３の先端部側に生じ、溶銑湯面近傍では粉状精錬剤２９の温度が低下し、溶銑２６への着熱効率が低下するので、干渉率（ｒi）の値は、下記の（７）式の範囲内、つまり、０以上１．０以下の範囲とすることが望ましい。
【００４４】
０≦ｒi≦１．０ …(7)
粉状精錬剤噴射孔１６から搬送用ガスとともに噴射される粉状精錬剤２９は、形成される火炎の熱を受けて加熱または加熱・溶融し、加熱または溶融した状態で溶銑２６の浴面に吹き付けられる。これにより、溶銑２６に粉状精錬剤２９の熱が着熱し、溶銑２６の温度が上昇して、添加した冷鉄源の溶解が促進される。
【００４５】
溶銑２６の脱燐反応は、溶銑中の燐が酸化性ガスまたは酸化鉄と反応して燐酸化物（Ｐ2Ｏ5）を形成し、この燐酸化物が石灰系媒溶剤の滓化によって形成されるスラグ２７に３ＣａＯ・Ｐ2Ｏ5の形態で吸収されることで進行する。しかも、石灰系媒溶剤の滓化が促進されるほど脱燐速度が速くなる。従って、粉状精錬剤２９としては、生石灰（ＣａＯ）、石灰石（ＣａＣＯ3）、消石灰（Ｃａ(ＯＨ)2）などの石灰系媒溶剤を使用することが好ましい。生石灰に蛍石（ＣａＦ2）またはアルミナ（Ａｌ2Ｏ3）を滓化促進剤として混合したものを石灰系媒溶剤として使用することもできる。また、溶銑２６の脱炭吹錬工程で生成する転炉スラグ（ＣａＯ−ＳｉＯ2系スラグ）を石灰系媒溶剤の全部または一部として使用することもできる。
【００４６】
粉状精錬剤２９として溶銑浴面に吹き付けられた石灰系媒溶剤は直ちに滓化してスラグ２７を形成し、また、供給された精錬用酸化性ガスと溶銑中の燐とが反応して燐酸化物が形成される。攪拌用ガス２８によって溶銑２６とスラグ２７とが強攪拌されることも相まって、形成した燐酸化物が滓化したスラグ２７に迅速に吸収されて、溶銑２６の脱燐反応が速やかに進行する。石灰系媒溶剤を粉状精錬剤２９として使用しない場合には、石灰系媒溶剤を炉上ホッパーから別途上置き投入する。
【００４７】
粉状精錬剤２９として、鉄鉱石やミルスケールなどの酸化鉄を使用した場合には、酸化鉄は酸素源として機能し、溶鋼中の燐と反応して脱燐反応が進行する。また、酸化鉄が石灰系媒溶剤と反応して石灰系媒溶剤の表面にＦｅＯ−ＣａＯの化合物が形成され、石灰系媒溶剤の滓化が促進され、脱燐反応が促進される。酸化鉄として高炉ダストや転炉ダストなどの可燃性物質を含有するものを使用した場合には、可燃性物質が火炎により燃焼し、上記に加えて可燃性物質の燃焼熱が溶銑２６の加熱に寄与する。
【００４８】
また、粉状精錬剤２９として、アルミ灰（Ａｌの地金やスクラップを溶解炉で溶かした時に、Ａｌと空気中の酸素とが反応して生成した、金属Ａｌを３０〜５０質量％含有するＡｌ酸化物）やコークスなどの可燃性物質を使用した場合には、可燃性物質が火炎により燃焼し、燃料ガスの燃焼熱に加えて可燃性物質の燃焼熱が溶銑２６の加熱に寄与する。粉状精錬剤２９として、石灰系媒溶剤、酸化鉄及び可燃性物質を混合したものを使用する場合には、それぞれの効果を並行して得ることができる。
【００４９】
また、粉状精錬剤２９は加熱または加熱・溶融しており、その熱が溶銑２６に伝達し、更には、溶銑２６の上方に存在する、上吹きランス先端の火炎の燃焼熱が溶銑２６に伝達することから、溶銑２６が激しく攪拌されることも相まって、溶銑中の冷鉄源の溶解が促進される。即ち、装入した冷鉄源の溶解が脱燐処理の期間中に終了する。
【００５０】
その後、溶銑２６の燐濃度が目的とする値かそれ以下になったなら、上吹きランス３から溶銑２６への全ての供給を停止して脱燐処理を終了する。脱燐処理後、炉本体２を傾動させて脱燐処理の施された溶銑２６を、出湯口６を介して、取鍋、転炉装入鍋などの溶銑保持容器に出湯し、出湯した溶銑２６を次工程に搬送する。
【００５１】
以上説明したように、本発明によれば、上吹きランス先端下方にバーナー火炎を形成するための燃焼用酸化性ガス供給流量を調節することで、様々なランス形状、ランス高さに対応した火炎長さに制御することが可能となる。その結果、上吹きランス３を介して炉内に供給される粉状精錬剤２９を溶鉄２６の浴面に到達するまでの間、連続的に安定して加熱することが実現され、粉状精錬剤２９の熱は溶銑２６に確実に着熱するので、溶銑２６の熱的余裕が向上し、転炉設備１における溶銑２６の酸化精錬において、鉄スクラップなどの冷鉄源の配合比率を大幅に増大することが実現される。
【００５２】
尚、転炉における溶銑の脱炭精錬においても、上記に沿って酸化精錬することで、本発明を適用することができる。また、上吹きランス３の１例として、図２に示す６重管構造の上吹きランスによる精錬方法を説明したが、燃料ガスの全量を粉状精錬剤供給流路から吹き込む場合には、仕切り管２１のない５重管ランスであっても問題ない。
【実施例】
【００５３】
図１に示す転炉設備と同様の形式である炉容量が２．５トンの上底吹き転炉（「脱燐炉」とも呼ぶ）を用いて、この転炉に鉄スクラップ及び溶銑を装入して脱燐処理を行った（本発明例１〜２１、比較例１〜１１）。
【００５４】
本発明例１〜２１及び比較例１〜１１において脱燐炉で使用した上吹きランスは、図２に示す上吹きランスと同様に６重管構造のものであり、その横断面において中心側から、粉状精錬剤供給流路、燃料ガス供給流路、燃料ガス燃焼用酸化性ガス供給流路、精錬用酸化性ガス供給流路、冷却水の給水及び排水の２つの冷却水流路の順に構成されている。冷却水流路以外はランス先端部において鉛直下方或いは鉛直斜め下方に開口したノズルを備えており、粉状精錬剤はランス中心の円形ストレート型の粉状精錬剤噴射孔から、燃料ガスは円環状（リング状）スリット型の燃料ガス噴射孔から、燃料ガス燃焼用の酸素ガスは円環状（リング状）スリット型の燃焼用酸化性ガス噴射孔から、精錬用酸素ガスは同心円上に配置した複数個のラバールノズル型の精錬用酸化性ガス噴射孔から炉内に供給した。
【００５５】
粉状精錬剤噴射孔は内径が１１．５ｍｍであり、燃料ガス噴射孔は円環状スリットの隙間が１．０ｍｍであり、燃焼用酸化性ガス噴射孔は円環状スリットの隙間が１．８５ｍｍである。また、精錬用酸化性ガス噴射孔はスロート径が９．１ｍｍの３孔ラバールノズルで、ランス中心軸に対する傾角（α）は１６°（本発明例１〜７、比較例１〜４）、１１°（本発明例８〜１４、比較例５〜８）６°（本発明例１５〜２１、比較例９〜１１）である。
【００５６】
本発明例１〜２１及び比較例１〜１１では、脱燐炉に鉄スクラップを装入した後、温度が１３５０℃の溶銑を装入し、その後、上吹きランスを、その先端が溶銑の湯面から６００ｍｍの位置となるまで下降し（ランス高さ＝６００ｍｍ）、次いで、上吹きランスから生石灰と鉄鉱石との混合物（＝粉状精錬剤）、プロパンガス（＝燃料ガス）、燃料ガス燃焼用酸素ガス、精錬用酸素ガスを溶銑浴面に向けて吹き付けながら、底吹き羽口から窒素ガスを撹拌用ガスとして溶銑中に吹き込んで脱燐処理した。プロパンガスの供給流量は０．４０Ｎｍ3／分とし、燃焼用酸素ガスと精錬用酸素ガスとの供給流量は合計で７．０Ｎｍ3／分とした。底吹き撹拌用ガス及び搬送用ガスとしては窒素ガスを用い、その流量はそれぞれ０．２５Ｎｍ3／分、０．７０Ｎｍ3／分とした。鉄スクラップの装入量は、脱燐処理後の溶銑温度が１４００℃となるように調節した。生石灰は、炉内スラグの塩基度（質量％ＣａＯ／質量％ＳｉＯ2）が２．５となるように添加量を調節した。精錬時間は全て８．０分間の一定とした。
【００５７】
表１に、本発明例１〜２１及び比較例１〜１１で脱燐炉に供した溶銑の組成を示す。
【００５８】
【表１】
0005585633.tif 000002
【００５９】
また、表２に、本発明例１〜２１及び比較例１〜１１における精錬用酸化性ガス噴射孔の傾角（α）、上吹きランスからの粉状精錬剤の吹き込み速度、プロパンガス供給流量、燃焼用酸素ガスの供給流量、精錬用酸素ガスの供給流量、酸素比（Ｇ/Ｇst）、干渉率（ｒi）、「Ｇ/Ｇst＋0.81×ｒi」、並びに、鉄スクラップの配合量を示す。
【００６０】
【表２】
0005585633.tif 000003
【００６１】
また、図５に、本発明例１〜２１及び比較例１〜１１における「Ｇ/Ｇst＋0.81×ｒi」の値と鉄スクラップの配合比率との関係を示す。
【００６２】
表２及び図５から明らかなように、０．８９≦Ｇ/Ｇst＋0.81×ｒi≦１．５４となる条件において鉄スクラップの配合比率が４．０質量％以上となり、それ以外の条件と比べて高い鉄スクラップ配合比率を達成することができた。但し、０．８９≦Ｇ/Ｇst＋0.81×ｒi≦１．５４で、「Ｇ/Ｇst＋0.81×ｒi」が同じ値においては、干渉率ｒiの値が１．０を超える（本発明例１５〜２１）の場合には、干渉率ｒiの値が０以上１．０以下（本発明例１〜１４）の場合に比べて鉄スクラップの配合比率が約０．５質量％低くなっており、干渉率ｒiの値を０以上１．０以下とすることが好ましいことが確認できた。
【符号の説明】
【００６３】
１  転炉設備
２  炉本体
３  上吹きランス
４  鉄皮
５  耐火物
６  出湯口
７  底吹き羽口
８  ガス導入管
９  粉状精錬剤供給管
１０  燃料ガス供給管
１１  燃焼用酸化性ガス供給管
１２  精錬用酸化性ガス供給管
１３  ディスペンサー
１４  ランス本体
１５  ランスチップ
１６  粉状精錬剤噴射孔
１７  燃料ガス噴射孔
１８  燃焼用酸化性ガス噴射孔
１９  精錬用酸化性ガス噴射孔
２０  最内管
２１  仕切り管
２２  内管
２３  中管
２４  外管
２５  最外管
２６  溶銑
２７  スラグ
２８  攪拌用ガス
２９  粉状精錬剤
【図１】
0005585633.tif 000004
【図２】
0005585633.tif 000005
【図３】
0005585633.tif 000006
【図４】
0005585633.tif 000007
【図５】
0005585633.tif 000008